Керамическая масса для изготовления облицовочной плитки, изразцов
CERAMIC MIXTURE FOR MAKING FACING TILES AND DUTCH TILES

Изобретение относится к составам керамических масс, которые могут быть использованы в производстве облицовочной плитки, изразцов.
Известна керамическая масса, включающая, мас.%: глинистое сырье 15,0-35,0; керамический бой 2,0-5,0; нефелиновый концентрат 15,0-20,0; перлит 15,0-20,0; мел 5,0-10,0; трепел 40,0-45,0 [1].
Задача изобретения состоит в повышении термостойкости изделий, полученных из керамической массы.
Технический результат достигается тем, что керамическая масса для изготовления облицовочной плитки, изразцов, включающая глинистое сырье, керамический бой, нефелиновый концентрат, в качестве глинистого сырья содержит беложгущуюся глину, причем размолотые до порошкообразного состояния компоненты находятся при следующем соотношении, мас.%: беложгущаяся глина 50,0-55,0; керамический бой 10,0-25,0; нефелиновый концентрат 25,0-35,0.
В таблице приведены составы керамической массы для изготовления облицовочной плитки, изразцов.
2
2
2
3
2
3
2
2
Для приготовления керамической массы используют любые качественные беложгущиеся глины, например глину Веселовского месторождения, характеризующуюся следующим химическим составом, мас.%: SiO 47,6-55,5; TiO 0,9-1,4; AlO 28,0-35,5; FeO 0,6-0,9; CaO 0,6-1,5; MgO 0,2-0,7; KO 1,7-2,3; NaO 0,4-0,6; п.п.п. 8,5-10,1.
Компоненты дозируют в требуемых количествах, по отдельности размалывают до порошкообразного состояния (остаток на сите №008 не более 10%), смешивают и готовят керамическую массу с влажностью 20-25%, из которой пластическим способом формуют облицовочные плитки или изразцы. Изделия сушат до влажности 1-6% и при температуре 1100-1150°С проводят обжиг. Поверхность обожженных изделий покрывают слоем цветной глазури и при температуре 900-1000°С проводят второй обжиг. Возможно декорирование изделий термостойкими керамическими красками.
Источники информации
1. SU 937416, 1982.